(57)【特許請求の範囲】
【請求項１】
着色剤として顔料及び該顔料を分散するための分散樹脂を含む一種以上のカラーインク組成物と、水性ポリマー含有組成物から構成されるインク受容層を有する記録媒体と、からなる記録材料セットであって、該記録材料セットにより形成される記録物の表面の６０°鏡面光沢度（ＪＩＳＺ ８７４１に準拠）が実質的に均一となるように、前記分散樹脂と前記水性ポリマー含有組成物中の水性ポリマーとが、同一であることを特徴とする記録材料セット。
【請求項２】
前記インク受容層が、無機微粒子を含有する、請求項１記載の記録材料セット。
【請求項３】
前記無機微粒子が、気相法シリカである請求項２記載の記録材料セット。
【発明の詳細な説明】
【０００１】
【発明の属する技術分野】
本発明は、印刷画像の光沢ムラを抑制する効果に優れ、均一な光沢感のある画像を得ることのできるインクセット、インクジェット記録方法、記録材料セット、記録媒体及び記録物に関する。
【０００２】
【従来の技術及び発明が解決しようとする課題】
従来から、高品位な画像、特に耐光性に優れ、高い画像堅牢性が得られる点で、着色剤として顔料を含むインク組成物を用いた種々のインクジェット記録方法が提案されている。また、このような顔料を含むインク組成物と共に、顔料等の着色剤を含まず、ポリマー等を含むクリアーインク組成物を用いたインクセットによって、インクｄｕｔｙの高低によって得られる印字画像の光沢度に大きな変化が生じないようにした技術も開発されている。
【０００３】
しかし、従来のカラーインク組成物とクリアインク組成物とからなるインクセットであっても、形成した印刷画像に光沢ムラが生じることがあり、光沢感を均一にするには、不十分な場合があった。
【０００４】
従って、本発明は、印刷画像の光沢ムラを抑制する効果に優れ、均一な光沢感のある画像を得ることのできるインクセット、インクジェット記録方法、記録材料セット、記録媒体、及び記録物を提供することを課題とする。
【０００５】
【課題を解決するための手段】
本発明者等は、鋭意研究した結果、顔料及びその分散樹脂を含むカラーインク組成物と、水性ポリマーを含み着色剤を含まないクリアインク組成物とからなるインクセットで、前記分散樹脂と前記水性ポリマーとが特定の関係にあるインクセットが、前記課題を解決し得ることの知見を得た。
【０００６】
また、本発明者等は、カラーインク組成物中に含まれる分散樹脂と特定の関係にある、水性ポリマーを含有する組成物で、記録媒体を処理することにより前記課題を解決することを見出した。
【０００７】
本発明は、前記知見に基づきなされたもので、着色剤としての顔料及び該顔料を分散するための分散樹脂を含む一種以上のカラーインク組成物と、水性ポリマーを含み且つ着色剤を含まない一種以上のクリアインク組成物とからなるインクセットであって、前記カラーインク組成物及び／又は前記クリアインク組成物で形成される印刷画像の６０°鏡面光沢度（ＪＩＳ  Ｚ  ８７４１に準拠）が実質的に均一となるように、前記分散樹脂と前記水性ポリマーとが、相互に共通する分類に属することを特徴とするインクセットを提供するものである。
【０００８】
また、本発明は、前記インクセットを使用するインクジェット記録方法であって、前記インクセットにおける前記カラーインク組成物と前記クリアインク組成物とを同一処理時に吐出して記録媒体に印刷画像を形成することを特徴とするインクジェット記録方法（以下、「第１の記録方法」ともいう）を提供するものである。
【０００９】
本発明の別の態様は、
着色剤としての顔料及び該顔料を分散するための分散樹脂を含む一種以上のカラーインク組成物と、一種以上の水性ポリマー含有組成物とを用いたインクジェット記録方法であって、
該インクジェット記録方法により形成される記録物の表面全体の６０°鏡面光沢度（ＪＩＳ  Ｚ  ８７４１に準拠）が実質的に均一となるように、前記分散樹脂と前記水性ポリマー含有組成物中の水性ポリマーとが、相互に共通する分類に属し、
前記カラーインク組成物の吐出前、吐出後または吐出と同時に、前記水性ポリマー含有組成物で記録媒体を処理することを特徴とするインクジェット記録方法（以下、「第２の記録方法」ともいう）を提供するものである。
【００１０】
また、本発明は、着色剤として顔料及び該顔料を分散するための分散樹脂を含む一種以上のカラーインク組成物と、
水性ポリマー含有組成物から構成されるインク受容層を有する記録媒体と、
からなる記録材料セットであって、
該記録材料セットにより形成される記録物の表面の６０°鏡面光沢度（ＪＩＳＺ  ８７４１に準拠）が実質的に均一となるように、前記分散樹脂と前記水性ポリマー含有組成物中の水性ポリマーとが、相互に共通する分類に属することを特徴とする記録材料セットを提供するものである。
【００１１】
さらに、本発明は、水性ポリマー含有組成物から構成されるインク受容層を有する記録媒体であって、
前記水性ポリマー含有組成物中の水性ポリマーが、記録媒体に吐出されるカラーインク組成物中の分散樹脂と同一物質であることを特徴とする記録媒体を提供するものである。
【００１２】
本発明の記録媒体の製造方法は、記録媒体に吐出されるカラーインク組成物中の分散樹脂と同一物質である水性ポリマーを含む組成物を用いて、支持体上にインク受容層を形成する工程を含むことを特徴としている。
【００１３】
また、本発明は、前記インクセット、前記記録方法、前記記録材料セット又は記録媒体を使用して、記録媒体に印刷画像が形成されてなることを特徴とする記録物を提供するものである。
【００１４】
【発明の実施の形態】
以下、本発明をその好ましい実施形態に基づいて詳細に説明する。
【００１５】
（インクセット）
本発明のインクセットは、着色剤としての顔料及び該顔料を分散するための分散樹脂を含む一種以上のカラーインク組成物と、水性ポリマーを含み且つ着色剤を含まない一種以上のクリアインク組成物とからなる。
【００１６】
尚、本明細書において、「カラーインク組成物」とは、着色剤としての顔料によって有色（単色）のインク組成物をいい、イエロー、マゼンタ、シアン等のインク組成物の他、ブラックインク組成物等をも含むものとする。
【００１７】
また、「クリアインク組成物」は、着色剤を含まないため通常無色透明のインク組成物である。
【００１８】
また、「水性ポリマー」とは、一般的に水中のポリマーがその粒子の大きさに応じてとり得る形態、即ち、▲１▼水溶性の樹脂が分子の大きさで溶解している水溶液、▲２▼水難溶性乃至水不溶性の樹脂が水中で微粒子状に分散してなる形態（一般に、エマルジョン、ディスパージョン、ラテックスあるいはサスペンジョンと表現されるもの）、並びに▲３▼前記▲１▼及び▲２▼の形態の中間的な特性を示すコロイダルディスパージョンの形態をとり得る樹脂全般を指す。
【００１９】
そして、本発明のインクセットは、前記カラーインク組成物及び／又は前記クリアインク組成物で形成される印刷画像の、光沢度計の６０°鏡面光沢度（ＪＩＳ  Ｚ  ８７４１に準拠）が実質的に均一となるように、前記分散樹脂と前記水性ポリマーとが、相互に共通する分類に属するものである。
【００２０】
尚、光沢度は、光沢計ＰＧ−１Ｍ（日本電色工業株式会社製）によって測定される。
【００２１】
本発明のインクセットは、前記の構成からなるものであるため、これにより形成される印刷画像の光沢ムラを抑制する効果に優れ、均一な光沢感のある画像を得ることができる。
【００２２】
本明細書において、「光沢度が実質的に均一」とは、本発明のインクセットにより記録媒体に印刷画像を形成した記録物において、当該記録物上（同一記録物上）の印刷画像のどの部分についても光沢度の差が実質的にないことをいう。
【００２３】
具体的には、カラーインク組成物のインクｄｕｔｙの高低、カラーインク組成物中の顔料の種類や濃度、記録媒体（印刷メディア；但し、光沢系のメディアに限る。）の種類等の影響を殆ど受けずに、印字画像の光沢度の均一性を保持し得ることである。たとえば、６０°鏡面光沢度（ＪＩＳ  Ｚ  ８７４１に準拠）が１０％以内であることが好ましい。
【００２４】
ここで、光沢系のメディアとは、あらゆる角度からみて光沢を示すものであり、具体的には２０°、６０°、８５°の鏡面光沢度（ＪＩＳ  Ｚ  ８７４１に準拠）がすべて１０以上となるものとして定義する。光沢系のメディアの例としては、セイコーエプソン（株）製のＰＭ写真用紙等が挙げられる。
【００２５】
尚、「インクｄｕｔｙ」とは、下記の式（１）で定義され、算出される値Ｄの単位を示すものを意味する。
【００２６】
Ｄ＝｛実印字ドット数／（縦解像度×横解像度）｝×100  (Duty)  （１）
（式中、「実印字ドット数」は、単位面積当たりの実印字ドット数であり、「縦解像度」及び「横解像度」は、それぞれ単位面積当たりの解像度である。）
本発明においては、特に、同色のカラーインク組成物のインクｄｕｔｙを変化させたときに取り得る印字画像の光沢度の最大値と最小値との比（最大値／最小値、以下、「光沢度比」ともいう。）や、カラーインク組成物の種類を変化させたとき（例えば、顔料の種類や濃度を変化させたとき）に取り得る印字画像の光沢度比が、小さいものである。
【００２７】
従って、本発明のインクセットにより形成される印刷画像の光沢度は、特に、同色の異なるインクｄｕｔｙ間及び異色間において実質的に均一となる。
【００２８】
本発明においては、光沢度が前述したように実質的に均一となるように、カラーインク組成物中の分散樹脂と、クリアインク組成物中の水性ポリマーとが、相互に共通する分類に属している。
【００２９】
このように、これら分散樹脂及び水性ポリマーが相互に共通する分類に属していると、本発明のインクセットによって印刷画像を形成した際に、各インク組成物中の溶剤等の成分が乾燥し、残存するポリマーによって形成される画像中の被膜が略均一となり、以って画像の光沢度が実質的に均一となるものと推察される。
【００３０】
相互に共通する分類に属するポリマー（樹脂）としては、ポリマーによって形成される被膜が相互に同質となる範囲内のポリマー同士が含まれ、ポリマーの種類、分子量、官能基、粒子径、酸価、Ｔｇ（ガラス転移温度）等が同一分類に属するものが挙げられる。
【００３１】
特に、前記分散樹脂と前記水性ポリマーとが同一物質であると、印刷画像の光沢ムラをより効果的に抑制し、均一な光沢感を一層向上することができる。従って、カラーインク組成物中の分散樹脂及びクリアインク組成物中の水性ポリマーは、後述する例示の中から適宜同一のものを選択して使用することが好ましい。
【００３２】
ここで、同一物質とは、ポリマーの種類、分子量、構造等の特性が、本発明の効果を達成し得る程度に一致していることをいい、本発明の効果を達成し得る範囲であれば、たとえば一部の置換基が異なっている等していてもよいが、上記特性が完全に一致していることが好ましい。
【００３３】
本発明において、カラーインク組成物中の分散樹脂及びクリアインク組成物中の水性ポリマーそれぞれは、相互に共通する分類に属する限り特に制限されるものではないが、例えば、種々の形態をとり得る水性ポリマーが使用され、具体的には、水溶液、コロイダルディスパージョン、エマルジョンの何れの形態をとり得る水性ポリマーでも使用可能である。
【００３４】
このような水性ポリマーとしては、好ましくは天然高分子が挙げられる。その具体例としては、にかわ、ゼラチン、カゼイン、アルブミン等のタンパク質類、アラビアゴム、トラガントゴム等の天然ゴム類、サポニン等のグルコシド類、アルギン酸及びアルギン酸プロピレングリコールエステル、アルギン酸トリエタノールアミン、アルギン酸アンモニウム等のアルギン酸誘導体、メチルセルロース、カルボキシメチルセルロース、ヒドロキシエチルセルロース、エチルヒドロキシセルロース等のセルロース誘導体等が挙げられる。
【００３５】
また、水性ポリマーの好ましい例としては合成高分子も挙げられ、ポリビニルアルコール類、ポリビニルピロリドン類、ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸エステル共重合体等のアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体等のスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等の酢酸ビニル系共重合体及びそれらの塩が挙げられる。これらの中で、特に疎水性基を持つモノマーと親水性基を持つモノマーとの共重合体、及び疎水性基と親水性基を分子構造中に併せ持ったモノマーからなる重合体が好ましく、共重合体は、ランダム共重合体、ブロック共重合体のいずれであってもよい。上記塩としては、ジエチルアミン、アンモニア、エチルアミン、トリエチルアミン、プロピルアミン、イソプロピルアミン、ジプロピルアミン、ブチルアミン、イソブチルアミン、トリエタノールアミン、ジエタノールアミン、アミノメチルプロパノール、モルホリン等の塩が挙げられる。塩を形成するためのこれら化合物は、塩を形成する前の有機物からなる分散剤の中和当量以上であればよいが、印字後の定着性の点から中和当量の約１．３倍位の添加量が好ましい。
【００３６】
これらの共重合体は、重量平均分子量が１０００〜５００００であるのが好ましく、より好ましくは３０００〜１００００である。
【００３７】
本発明において、特に好ましい水性ポリマーは、スチレン−（メタ）アクリル酸共重合体の塩である。かかるスチレン−（メタ）アクリル酸共重合体の塩は、基本的にはその構造中に少なくともスチレン骨格と（メタ）アクリル酸の塩の骨格を含んでなるものを示し、構造中に（メタ）アクリル酸エステル骨格等の他の不飽和基を有するモノマー由来の骨格を有していてもよい。かかるスチレン−（メタ）アクリル酸共重合体の塩は、ランダム共重合体、ブロック共重合体の何れであってもよく、ラジカル共重合、グループトランスファー重合等の公知の重合法によって製造される。かかるスチレン−（メタ）アクリル酸共重合体の塩の酸価は、５０〜３００の範囲が好ましく、より好ましくは７０〜１５０の範囲である。また、分子量は重量平均分子量で１０００〜５００００の範囲が好ましく、より好ましくは１０００〜１５０００の範囲であり、さらに好ましくは３０００〜１００００の範囲である。
【００３８】
また、水性ポリマーとしては、市販のものを使用することができ、その具体例としては、ジョンソンポリマー株式会社製、ジョンクリル６１Ｊ（分子量１００００、酸価１９５）、ジョンクリル６８（分子量１００００、酸価１９５）、ジョンクリル４５０（分子量１００００〜２００００、酸価１００）、ジョンクリル６８０（分子量３９００、酸価２１５）、ジョンクリル６８２（分子量１６００、酸価２３５）、ジョンクリル５５０（分子量７５００、酸価２００）、ジョンクリル５５５（分子量５０００、酸価２００）、ジョンクリル５８６（分子量３１００、酸価１０５）、ジョンクリル６８３（分子量７３００、酸価１５０）、Ｂ−３６（分子量６８００、酸価２５０）等が挙げられる。
【００３９】
前述した水性ポリマーのうち、エマルジョンの形態をとり得るものは、水性ポリマーの樹脂エマルジョンとしてインク組成物中に配合でき、該水性ポリマーの樹脂エマルジョンは、公知の乳化重合により製造できる。例えば、不飽和ビニルモノマーを、界面活性剤（乳化剤）、重合触媒、重合開始剤、分子量調整剤および中和剤等の存在下、水中で乳化重合させることにより、水性ポリマーの樹脂エマルジョンが製造される。
【００４０】
本発明のインクセットにおけるカラーインク組成物及びクリアインク組成物は、それぞれ単一であってもよく、また複数であってもよいが、特に、前記カラーインク組成物が二種以上の複数であり且つ前記クリアインク組成物が単一である組み合わせが、本発明の効果を向上できる点で好ましい。
【００４１】
本発明のインクセットに使用されるカラーインク組成物は、前述の通り着色剤としての顔料及び該顔料を分散するための分散樹脂が含まれるものであり、それ以外の成分は、通常のインクジェット記録用インク組成物に含まれる成分と同様である。
【００４２】
顔料の含有量は、カラーインク組成物中、好ましくは０．１〜２０重量％、更に好ましくは０．２〜１０重量％である。この顔料の含有量は、濃淡カラーインク組成物等のインク組成物の種類に応じて適宜調整される。
【００４３】
カラーインク組成物としては、その種類に特に制限されるものではなく、使用する顔料の種類や濃度（含有量）に応じて、例えば、ブラックインク組成物、ライトブラックインク組成物、イエローインク組成物、マゼンタインク組成物、ライトマゼンタインク組成物、シアンインク組成物、ライトシアンインク組成物、ブルーインク組成物、レッドインク組成物、バイオレットインク組成物、グリーンインク組成物、ダークイエローインク組成物等が挙げられる。
【００４４】
これらのカラーインク組成物に使用される顔料としては、限定されるものではないが、好ましくは、以下に示すものが挙げられる。
【００４５】
ブラックインク組成物及びライトブラックインク組成物に含有されるブラック顔料としては、ファーネスブラック、ランブブラック、アセチレンブラック、チャンネルブラック等のカーボンブラック（Ｃ．Ｉ．ピグメントブラック７）類を挙げることができる。より具体的には、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、ＭＡ−７等が、コロンビア社製のＲａｖｅｎ５７５０、Ｒａｖｅｎ５２５０、Ｒａｖｅｎ５０００、Ｒａｖｅｎ３５００、Ｒａｖｅｎ１２５５、Ｒａｖｅｎ７００等が、キャボット社製のＲｅｇａｌ  ４００Ｒ、Ｒｅｇａｌ  ３３０Ｒ、Ｒｅｇａ  １６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ１１００、Ｍｏｎａｒｃｈ  １３００、Ｍｏｎａｒｃｈ  １４００等が、デグッサ社製のＣｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等が使用できる。
【００４６】
イエローインク組成物に使用される顔料としては、Ｃ．Ｉ．ピグメントイエロー１（ファストイエローＧ）、２、３、１２（ジスアゾイエローＡＡＡ）、１３、１４、１６、１７、２４、３４、３５、３７、４２（黄色酸化鉄）、５３、５５、７３、７４、７５、８１、８３（ジスアゾイエローＨＲ）、９３、９５、９７、９８、１００、１０１、１０４、１０８、１０９、１１０、１１４、１１７、１２０、１２８、１２９、１３８、１５１、１５３、１５４、１５５等が使用できる。
【００４７】
マゼンタインク組成物及びライトマゼンタインク組成物に使用される顔料としては、Ｃ．Ｉ．ピグメントレッド１、２、３、５、７、１２、１７、２２（ブリリアントファーストスカーレット）、２３、３１、３８、４８（Ｃａ）、４８（Ｍｎ）、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７（Ｃａ）、５７：１（ブリリアントカーミン６Ｂ）、６０：１、６３：１、６３：２、６４：１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０９、２１９、２６４、Ｃ．Ｉ．ピグメントバイオレット１９、４２等が使用できる。
【００４８】
シアンインク組成物及びライトシアンインク組成物に使用される顔料としては、Ｃ．Ｉ．ピグメントブルー１、２、３、１５（フタロシアニンブルーＲ）、１５：１、１５：２、１５：３（フタロシアニンブルーＧ）、１５：４、１５：６（フタロシアニンブルーＥ）、１５：３４、１６、１７：１、２２、５６、６０、６３、Ｃ．Ｉ．Ｖａｔ  Ｂｌｕｅ  ４、Ｃ．Ｉ．Ｖａｔ  Ｂｌｕｅ  ６０等が使用できる。
【００４９】
バイオレットインク組成物に使用される顔料としては、ピグメントバイオレット３、９、２３、３２、３６、３８等が挙げられる。
【００５０】
グリーンインク組成物に使用される顔料としては、Ｃ．Ｉ．ピグメントグリーン１、４、７、８、１０、１７、１８、３６等が使用できる。
【００５１】
特に、文字画像を形成する場合には、カラーインク組成物として、シアンインク組成物、マゼンタインク組成物、イエローインク組成物、及びブラックインク組成物を用いることが好ましく、また、写真画像を形成する場合には、これらのカラーインク組成物（濃カラーインク組成物）の他に、ライトシアンインク組成物やライトマゼンタインク組成物等の淡カラーインク組成物を用いることが好ましい。
【００５２】
また、カラーインク組成物に含まれる分散樹脂は、一般に水に不溶な顔料を水系インク中で安定分散させるために用いられる。このため、カラーインク組成物は、顔料及び分散樹脂とともに、通常、水、好ましくは純水を含んでなる水系インク組成物として使用される。
【００５３】
分散樹脂についての詳細は、前述した通りである。
【００５４】
カラーインク組成物は、予め顔料を分散樹脂により、後述の界面活性剤を含む水性媒体中に分散させて得られた顔料分散液を調製した後、該顔料分散液に、必要に応じその他の成分を添加することにより調製するのが好ましい。
【００５５】
分散樹脂の含有量は、カラーインク組成物中、好ましくは０．０１〜４０重量％であり、更に好ましくは０．０２〜２０重量％である。尚、この含有量は、分散樹脂を水性ポリマーの樹脂エマルジョン等の形態として使用した場合においては、ポリマー成分の量に相当する。
【００５６】
また、顔料分散液の調製に使用できる水性媒体としては、有機溶媒が用いられ、該有機溶媒としては、例えば、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノール等の一価アルコール類、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、トリメチロールエタン、トリメチロールプロパン、グリセリン等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル等の多価アルコールのアルキルエーテル類、尿素、２−ピロリドン、Ｎ−メチル−２−ピロリドン、１，３−ジメチル−２−イミダゾリジノン、トリエタノールアミン等が挙げられる。これらの有機溶媒は、単独か又は二種以上を混合して用いることができる。
【００５７】
有機溶媒の配合量は、カラーインク組成物中、好ましくは０．５〜４０重量％、更に好ましくは１．５〜３０重量％の範囲である。
【００５８】
カラーインク組成物には、さらに、界面活性剤を配合することができ、例えば、アセチレングリコール系界面活性剤（例えば、オルフィンＹ、Ｅ１０１０、ＳＴＧ（何れも日信学工業（株）製）、並びにサーフィノール８２、１０４、４４０、４６５、及び４８５（何れもAir  Products  and  Chemicals  Inc.製）等）が好ましく用いられ、その他、アニオン性界面活性剤（例えばドデシルベンゼルスルホン酸ナトリウム、ラウリル酸ナトリウム、ポリオキシエチレンアルキルエーテルサルフェートのアンモニウム塩等）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等）等を用いることができる。
【００５９】
これらの界面活性剤は、単独か又は二種以上を混合して用いることができ、また前記分散樹脂を水性ポリマーの樹脂エマルジョンの形態として使用する場合には予め該樹脂エマルジョンに含有させて用いることができる。
【００６０】
界面活性剤の配合量は、カラーインク組成物中、好ましくは０．０１〜５重量％であり、更に好ましくは０．０５〜１．５重量％である。
【００６１】
カラーインク組成物には、前述した成分の他、通常のインクジェット記録用インク組成物に含まれる成分と同様のもの、例えば、ｐＨ調整剤、防腐剤、防かび剤、溶解助剤、酸化防止剤、粘度調整剤等を必要に応じて配合することができる。
【００６２】
本発明のインクセットに使用されるクリアインク組成物は、水性ポリマーを必須構成成分とするものである。
【００６３】
水性ポリマーの含有量は、クリアインク組成物中、好ましくは０．１〜１０重量％、更に好ましくは０．３〜５重量％である。尚、この含有量は、水性ポリマーを樹脂エマルジョン等の形態として使用した場合においては、樹脂成分の量に相当する。
【００６４】
また、クリアインク組成物は、通常のインク組成物とは異なり、着色剤が含まれないものであり、このため着色剤を分散するための分散樹脂も必要ない。クリアインク組成物における水性ポリマー以外の成分については、前述したカラーインク組成物に含まれる顔料及び分散樹脂以外の成分と同様である。従って、クリアインク組成物中における任意成分についての詳細は、前述したカラーインク組成物について説明した事項が適宜適用される。
【００６５】
（インクジェット記録方法）
第１の記録方法
本発明によれば、前述したインクセットを使用するインクジェット記録方法であって、インクセットにおけるカラーインク組成物とクリアインク組成物とを同一処理時に吐出して記録媒体に印刷画像を形成する、インクジェット記録方法（第１の記録方法）が提供される。
【００６６】
尚、本明細書において、「同一処理時」とは、１回の記録（１パス）内で、カラーインク組成物及びクリアインク組成物の両者により、一の所定画像を形成するように処理するときをいう。従って、両者を全く同時に吐出する場合の他、１パス内において、カラーインク組成物を先に吐出した後、クリアインク組成物を後で吐出する場合、及び１パス内において、クリアインク組成物を先に吐出した後、カラーインク組成物を後で吐出する場合も、「同一処理時」に含まれる。
【００６７】
本発明の第１の記録方法においては、特に、インクセットにおけるカラーインク組成物のインクｄｕｔｙに応じて、クリアインク組成物の吐出量を調整することにより、効果を向上できる。具体的には、カラーインク組成物のインクｄｕｔｙが低いときにはクリアインク組成物の吐出量を多くし、カラーインク組成物のインクｄｕｔｙが高いときにはクリアインク組成物の吐出量を少なくすることが好ましい。
【００６８】
本発明の第１の記録方法は、前述したインクセットを使用するため、形成する印刷画像の光沢ムラを効果的に抑制でき、得られる画像に均一な光沢感を付与することができる。
第２の記録方法
本発明の別の態様によれば、着色剤としての顔料及び該顔料を分散するための分散樹脂を含む一種以上のカラーインク組成物と、一種以上の水性ポリマー含有組成物とを用いたインクジェット記録方法であって、
該インクジェット記録方法により形成される記録物の表面の６０°鏡面光沢度（ＪＩＳ  Ｚ  ８７４１に準拠）が実質的に均一となるように、前記分散樹脂と前記水性ポリマー含有組成物中の水性ポリマーとが、相互に共通する分類に属し、
前記カラーインク組成物の吐出前、吐出後または吐出と同時に、前記水性ポリマー含有組成物で記録媒体を処理するインクジェット記録方法（第２の記録方法）が提供される。
本発明の第２の記録方法は、前記の構成からなるものであり、これにより、形成される記録物表面の光沢ムラを抑制でき、均一な光沢感のある画像を得ることができる。
【００６９】
本発明の方法において、「光沢度が実質的に均一」とは、本発明の記録方法により記録媒体に印刷画像を形成した記録物において、当該記録物表面上（同一記録物上）の、特に印刷画像のどの部分についても光沢度の差が実質的にないことをいう。
【００７０】
具体的には、カラーインク組成物のインクｄｕｔｙの高低、カラーインク組成物中の顔料の種類や濃度等の影響を殆ど受けずに、記録物表面の光沢度の均一性を保持し得ることである。たとえば、６０°鏡面光沢度（ＪＩＳ  Ｚ  ８７４１に準拠）が１０％以内であることが好ましい。
尚、「インクｄｕｔｙ」とは、インクセットの項で説明したとおりである。
【００７１】
本発明においては、特に、同色のカラーインク組成物のインクｄｕｔｙを変化させたときに取り得る記録物表面の光沢度の最大値と最小値との比（最大値／最小値、以下、「光沢度比」ともいう。）や、カラーインク組成物の種類を変化させたとき（例えば、顔料の種類や濃度を変化させたとき）に取り得る記録物表面の光沢度比が、小さい。
【００７２】
従って、本発明の記録方法により形成される記録物表面の光沢度は、特に、同色の異なるインクｄｕｔｙ間及び異色間において実質的に均一となる。
本発明においては、光沢度が前述したように実質的に均一となるように、カラーインク組成物中の分散樹脂と、水性ポリマー含有組成物中の水性ポリマーとが、相互に共通する分類に属している。
【００７３】
このように、これらの分散樹脂及び水性ポリマーが相互に共通する分類に属していると、本発明の第２の記録方法によって記録物を形成した際に、各インク組成物中の溶剤等の成分が乾燥し、残存するポリマーによって形成される画像中の被膜と、記録媒体に処理したポリマーによる被膜とが略均一となり、以って記録物表面（印刷画像）の光沢度が実質的に均一となるものと推察される。
相互に共通する分類に属するポリマー（樹脂）としては、ポリマーによって形成される被膜が相互に同質となる範囲内のポリマー同士が含まれ、ポリマーの種類、分子量、官能基、粒子径、酸価、Ｔｇ（ガラス転移温度）等が同一分類に属するものが挙げられる。
【００７４】
特に、前記分散樹脂と前記水性ポリマーとが同一物質であると、記録物表面の光沢ムラをより効果的に抑制し、均一な光沢感を一層向上することができる。
【００７５】
ここで、同一物質とは、ポリマーの種類、分子量、構造等の特性が、本発明の効果を達成し得る程度に一致していることをいい、本発明の効果を達成し得る範囲であれば、たとえば一部の置換基が異なっている等していてもよいが、上記特性が完全に一致していることが好ましい。
カラーインク組成物中の分散樹脂及び水性ポリマー含有組成物中の水性ポリマーは、上述のインクセットにおいて例示した水性ポリマーと同様のものを用いることができ、上述の例示の中から適宜同一のものを選択して使用することができる。
【００７６】
カラーインク組成物中に含まれる分散樹脂以外の成分についても、上記インクセットにおいて説明したものと同様のものが適宜用いられる。
【００７７】
なお、カラーインク組成物についての他の説明（配合量等）も適宜適用される。
水性ポリマー含有組成物は、上記の水性ポリマーを必須成分として含有している。水性ポリマー含有組成物中の水性ポリマーの含有量は、本発明の効果を達成し得る範囲であれば、特に制限はされず、水性ポリマー含有組成物を記録媒体に処理する方法によっても変動する。水性ポリマー含有組成物中に含まれる水性ポリマー以外の成分としては、本発明の効果を達成しうる限り、どのような成分が含まれていてもよく、記録媒体への処理の仕方に応じて、適宜含まれる成分を選択し得る。なお、以下に水性ポリマー含有組成物の具体例を挙げるが、本発明は、以下の具体例に限定されるものではない。
たとえば、本発明の記録方法において、水性ポリマー含有組成物で記録媒体を処理する工程が、水性ポリマー含有組成物を、インクジェットプリンターを用いて記録媒体上に吐出する処理である場合には、水性ポリマー含有組成物として、先述のクリアインク組成物（インクセットで用いられるクリアインク組成物）を用いることができる。
【００７８】
また、水性ポリマー含有組成物で記録媒体を処理する工程が、水性ポリマー含有組成物を記録媒体上に塗布する工程であれば、水性ポリマー含有組成物は、記録媒体上に層を形成するための塗工液であってもよい。より具体的には、記録媒体にインク受容層を形成するための塗工液であってもよい。
水性ポリマー含有組成物が、インク受容層を形成するための塗工液である場合、上記水性ポリマー以外に含まれる成分は、通常、インク受容層に含まれる成分であれば特に限定されない。
【００７９】
このようなインク受容層を形成するための塗工液に含まれてもよい水性ポリマー以外の成分としては、一般には、インク吸収顔料が含まれ、更に、必要に応じて、インク定着剤、バインダー、または、浸透剤、界面活性剤、染料固着剤（耐水化剤）、蛍光増白剤、消泡剤、ｐＨ調整剤、防黴剤、紫外線吸収剤、酸化防止剤、レベリング剤、粘度調整剤などの各種添加剤等が含有されてもよい。
【００８０】
インク吸収顔料としては、従来公知のものを使用することができ、特に、高いインク吸収性と発色濃度とを得るために、多孔性で屈折率の低い無機微粒子が好ましく、例えば、無定型シリカ、沈殿法のシリカ、ゲルタイプのシリカ、アルミナ（好ましくは擬ベーマイト構造のもの）、気相法シリカ、硫酸バリウム、二酸化チタン、炭酸カルシウム、カオリン、白土、珪酸マグネシウム、珪酸カルシウム等を用いることができる。このような中でも、インク吸収性、光沢性が高いという点から気相法シリカが最も好ましい。
【００８１】
無機微粒子は、平均一次粒径が、３０ｎｍ以下、好ましくは３〜２０ｎｍのものが望ましい。また、BET法による比表面積が、２００ｍ2／ｇ以上、好ましくは２５０〜５００ｍ2／ｇであることが望ましい。
インク受容層に用いられる無機微粒子の添加量は、皮膜としての特性によっても変動するが、通常、記録媒体１ｍ2あたり、８ｇ以上、好ましくは１３〜３０ｇである。
【００８２】
このような塗工液は、通常、水又は適当な溶媒中に、インク受容層を形成する成分を溶解又は分散させることにより調製される。なお、受容層を形成する成分が、エマルジョン等のあらかじめ、溶媒を含む形態である場合には、別途溶媒を用いなくてもよい。また、適当な溶媒としては、従来より塗工液に用いられるものを使用し得る。
なお、本発明第２の記録方法におけるカラーインク組成物及び水性ポリマー含有組成物は、それぞれ単一であってもよく、また複数であってもよいが、特に、前記カラーインク組成物が二種以上の複数であり且つ前記水性ポリマー含有組成物が単一である組み合わせが、本発明の効果を向上できる点で好ましい。
【００８３】
また、塗工液中に含まれる水性ポリマーの含有量は、塗工液中の固形分全量を１００重量％とした場合に、０．２〜２０重量％、好ましくは０．５〜１０重量％であることが望ましい。水性ポリマーの含有量が上記範囲内にあると、より均一な光沢感のある画像が得られる。尚、この含有量は、水性ポリマーを樹脂エマルジョン等の形態として使用した場合においては、樹脂成分の量に相当する。
本発明で用いられる記録媒体は、従来公知のものを使用することができ、水性ポリマー含有組成物の処理方法に応じて適宜選択し得る。なお、記録媒体は、支持体上に、インク受容層、光沢層、またはカール防止用バックコート層などの層が設けられているものであっても、層を有しないものであってもよい。
【００８４】
ここで、支持体は、特に限定されるものではなく、従来公知のものを用いることができる。たとえば、紙、または熱可塑性樹脂フィルムのようなシート状物質が用いられる。
紙の場合は、サイズ剤無添加あるいは適度なサイジングを施した紙で、填料は含まれていても、含まれていなくてもよい。
【００８５】
また、熱可塑性フィルムの場合は、ポリエステル、ポリスチレン、ポリ塩化ビニル、ポリメチルメタクリレート、酢酸セルロース、ポリエチレン、ポリカーボネート等の透明フィルムや、白色顔料の充填あるいは微細な発泡による白色不透明なフィルムが使用される。充填される白色顔料としては、例えば、酸化チタン、硫酸カルシウム、炭酸カルシウム、シリカ、クレー、タルク、酸化亜鉛等の多くのものが使用される。
【００８６】
また、紙の表面にこれらの樹脂フィルムを張り合わせたり、溶融樹脂によって加工した、いわゆるラミネート紙も使用可能である。これらの樹脂表面とインク受容層の接着を改善するために、下引層やコロナ放電加工等が施されていても良い。
本発明第２の記録方法では、上記のようなカラーインク組成物、水性ポリマー含有組成物、記録媒体を用い、該カラーインク組成物の吐出前、吐出後、または吐出と同時に、該水性ポリマー含有組成物で記録媒体を処理する。
【００８７】
以下に、具体例を挙げて、このような記録媒体の処理について説明するが、本発明は、以下の具体例により限定されるものではない。
【００８８】
カラーインク組成物の吐出前に、水性ポリマー含有組成物で記録媒体を処理する方法としては、具体的には、カラーインク組成物を記録媒体に吐出して印刷画像を形成する前に、水性ポリマー含有組成物を記録媒体に、塗布、吹付け、スプレー、浸漬、インクジェット記録用ヘッドによる吐出などの方法により、付着・乾燥させ、インク受容層を形成する方法が挙げられる。
なお、当然のことながら、「カラーインク組成物の吐出前」には、カラーインク組成物を用いた、１回の記録（１パス）内において、カラーインク組成物を吐出する前に水性ポリマー含有組成物を処理する場合（たとえば、クリアインク組成物をカラーインク組成物の吐出前に吐出する場合）の他、カラーインク組成物を用いた記録を行う以前に、あらかじめ、記録媒体を水性ポリマー含有組成物で処理しておく場合も含まれ、１回の記録内ということに限定されないことはいうまでもない（このことは、後述の「カラーインク組成物の吐出後」の解釈でも同様である）。
より具体的には、カラーインク組成物を、インクジェット記録用プリンタのプリンタヘッドから記録媒体上に吐出して印刷画像を形成する前に、記録媒体に、水性ポリマー含有組成物を塗布し、乾燥させることによりインク受容層を形成する方法等が挙げられる。
【００８９】
記録媒体に水性ポリマー含有組成物を塗布する方法としては、たとえば、水性ポリマー含有組成物を、必要に応じて適当な溶媒に溶解又は分散させ調製した塗工液を、ロールコーティング法、グレードコーティング法、エアナイフコーティング法、ロッドバーコーティング法、グラビアコーティング法、コンマコーティング法、ダイコーティング法、スライドリップ法、エクストルージョン法等の方法を適宜使用して、記録媒体上に塗布する方法が挙げられる。
【００９０】
なお、塗工液については、すでに詳述したとおりである。
インク受容層の坪量［インク受容層を形成するための塗工液の塗布量（固形分換算）］は、適宜決定されてよいが、一般的には、５〜２５０ｇ／ｍ2程度が好ましい。
【００９１】
このように付着させた水性ポリマー含有組成物を適宜乾燥させることによりインク受容層が得られる。
【００９２】
なお、後述の記録材料セットを用いて、記録媒体に印刷画像を形成する方法も本発明の一態様に含まれる。
【００９３】
カラーインク組成物の吐出後に、水性ポリマー含有組成物で記録媒体を処理する方法としては、たとえば、インクジェット記録用プリンタでカラーインク組成物を記録媒体上に吐出し、印刷画像を形成した後に、適当な水性ポリマー含有組成物（水性ポリマーを含むものであれば、本発明の効果を達成し得る限り、特に限定されず、たとえば、前述のクリアインク組成物なども用いることができる）を、たとえば、塗布、吹付け、スプレー、浸漬、インクジェット記録用ヘッドによる吐出などの方法により付着させる方法が挙げられる。
カラーインク組成物の吐出と同時に、水性ポリマー含有組成物で記録媒体を処理する方法としては、たとえば、上述のインクセットを使用するインクジェット記録方法により、１回の記録（１パス）内で、カラーインク組成物及びクリアインク組成物の両者を全く同時に吐出する場合などが挙げられる。
（記録材料セット）
本発明の記録材料セットは、着色剤として顔料及び該顔料を分散するための分散樹脂を含む一種以上のカラーインク組成物と、
水性ポリマー含有組成物から構成されるインク受容層を有する記録媒体と、
からなる記録材料セットであって、
該記録材料セットにより形成される記録物の表面の６０°鏡面光沢度（ＪＩＳＺ  ８７４１に準拠）が実質的に均一となるように、前記分散樹脂と前記水性ポリマー含有組成物中の水性ポリマーとが、相互に共通する分類に属する。
【００９４】
本発明の記録材料セットは、前記のように構成されるため、本発明の記録材料セットを用いて形成される記録物表面の光沢ムラを抑制でき、均一な光沢感のある画像を得ることができる。
本発明の記録材料セットにおいて、「光沢度が実質的に均一」とは、本発明の記録材料セットを用いて形成した記録物において、当該記録物表面上（同一記録物上）の、特に印刷画像のどの部分についても光沢度の差が実質的にないことをいう。
【００９５】
具体的には、カラーインク組成物のインクｄｕｔｙの高低、カラーインク組成物中の顔料の種類や濃度等の影響を殆ど受けずに、記録物表面の光沢度の均一性を保持し得ることである。たとえば、６０°鏡面光沢度（ＪＩＳ  Ｚ  ８７４１に準拠）が１０％以内であることが好ましい。
【００９６】
尚、「インクｄｕｔｙ」とは、インクセットの項で説明したとおりである。
本発明においては、特に、同色のカラーインク組成物のインクｄｕｔｙを変化させたときに取り得る記録物表面の光沢度の最大値と最小値との比（最大値／最小値、以下、「光沢度比」ともいう。）や、カラーインク組成物の種類を変化させたとき（例えば、顔料の種類や濃度を変化させたとき）に取り得る記録物表面の光沢度比が、小さい。
【００９７】
従って、本発明の記録材料セットにより形成される記録物表面の光沢度は、特に、同色の異なるインクｄｕｔｙ間及び異色間において実質的に均一となる。
本発明においては、光沢度が前述したように実質的に均一となるように、カラーインク組成物中の分散樹脂と、水性ポリマー含有組成物中の水性ポリマーとが、相互に共通する分類に属している。
【００９８】
このように、これらの分散樹脂及び水性ポリマーが相互に共通する分類に属していると、本発明の記録材料セットによって記録物を形成した際に、各インク組成物中の溶剤等の成分が乾燥し、残存するポリマーによって形成される画像中の被膜と記録媒体に設けられたインク受容層中のポリマーによる被膜が略均一となり、以って記録物表面（印刷画像）の光沢度が実質的に均一となるものと推察される。
相互に共通する分類に属するポリマー（樹脂）としては、ポリマーによって形成される被膜が相互に同質となる範囲内のポリマー同士が含まれ、ポリマーの種類、分子量、官能基、粒子径、酸価、Ｔｇ（ガラス転移温度）等が同一分類に属するものが挙げられる。
【００９９】
特に、前記分散樹脂と前記水性ポリマーとが同一物質であると、記録物表面の光沢ムラをより効果的に抑制し、均一な光沢感を一層向上することができる。
【０１００】
カラーインク組成物中の分散樹脂及び水性ポリマー含有組成物中の水性ポリマーは、上述のインクセットにおいて例示した水性ポリマーと同様のものを用いることができ、上述の例示の中から適宜同一のものを選択して使用することができる。
【０１０１】
また、カラーインク組成物中に含まれる分散樹脂以外の成分については、上記インクセットにおいて説明したものと同様のものが用いられる。
本発明の記録材料セットに用いられる記録媒体は、水性ポリマー含有組成物から構成されるインク受容層を有している。
【０１０２】
ここで、インク受容層を構成する水性ポリマー含有組成物は、上記水性ポリマーを必須成分として含有する。また、水性ポリマー含有組成物中に含まれる水性ポリマー以外の成分としては、通常、インク受容層に含まれる成分であれば何れであってもよい。
【０１０３】
このような水性ポリマー以外の成分としては、一般に、インク吸収顔料が含まれ、更に、必要に応じて、インク定着剤、バインダー、または、界面活性剤、染料固着剤（耐水化剤）、蛍光増白剤、消泡剤、ｐＨ調整剤、防黴剤、紫外線吸収剤、酸化防止剤、レベリング剤、粘度調整剤などの各種添加剤等が含有されてもよい。
インク吸収顔料としては、従来公知のものを使用することができ、特に、高いインク吸収性と発色濃度とを得るために、多孔性で屈折率の低い無機微粒子が好ましく、例えば、無定型シリカ、沈殿法のシリカ、ゲルタイプのシリカ、アルミナ（好ましくは擬ベーマイト構造のもの）、気相法シリカ、硫酸バリウム、二酸化チタン、炭酸カルシウム、カオリン、白土、珪酸マグネシウム、珪酸カルシウム等を用いることができる。このような中でも、インク吸収性、光沢性が高いという点から気相法シリカが更に好ましい。
【０１０４】
このような記録媒体は、たとえば、第２のインクジェット記録方法で詳述したような塗工液を用い、支持体上に塗布等の方法で付着させ、適宜乾燥させることにより得られる。なお、支持体は、通常記録媒体に使用されるものであれば特に限定されない。
（記録媒体）
本発明によれば、水性ポリマー含有組成物から構成されるインク受容層を有する記録媒体であって、
前記水性ポリマー含有組成物中の水性ポリマーが、記録媒体に吐出されるカラーインク組成物中の分散樹脂と同一物質である記録媒体が提供される。
【０１０５】
ここで、同一物質とは、ポリマーの種類、分子量、構造等の特性が、本発明の効果を達成し得る程度に一致していることをいい、本発明の効果を達成し得る範囲であれば、たとえば一部の置換基が異なっている等していてもよいが、上記特性が完全に一致していることが好ましい。
カラーインク組成物中の分散樹脂及び水性ポリマー含有組成物中の水性ポリマーは、上述のインクセットにおいて例示した水性ポリマーと同様のものを用いることができ、上述の例示の中から適宜同一のもの（同一物質）を選択して使用することができる。
【０１０６】
また、カラーインク組成物中に含まれる分散樹脂以外の成分については、上記インクセットにおいて説明したものと同様のものが用いられる。
【０１０７】
なお、カラーインク組成物についての他の説明（配合量等）も適宜適用される。
本発明の記録媒体は、水性ポリマー含有組成物から構成されるインク受容層を有している。
【０１０８】
インク受容層を構成する水性ポリマー含有組成物は、上述の記録材料セットにおいて説明したものと同様のものが用いられる。
【０１０９】
本発明の記録媒体は、特にインクジェット記録用に適している。
【０１１０】
本発明の記録媒体は、該記録媒体上に吐出されるカラーインク組成物中の分散樹脂と同一の水性ポリマーをインク受容層に含むため、該記録媒体を用いて印刷した場合に形成される記録物表面（特に印刷画像）の光沢度を実質的に均一にすることができ、特に、同色の異なるインクｄｕｔｙ間及び異色間において実質的に均一とすることができる。
【０１１１】
なお、本発明の記録媒体は、本発明の効果を達成しうる限り、たとえば、光沢層、カール防止用バックコート層などの層を有していても良い。
（記録媒体の製造方法）
前記記録媒体の製造方法としては、記録媒体に吐出されるカラーインク組成物中の分散樹脂と同一である水性ポリマーを含む組成物を用いて、支持体上にインク受容層を形成する工程を含む。
【０１１２】
ここで、同一とは、ポリマーの種類、分子量、構造等の特性が、本発明の効果を達成し得る程度に一致していることをいい、本発明の効果を達成し得る範囲であれば、たとえば一部の置換基が異なっている等していてもよいが、上記特性が完全に一致していることが好ましい。
カラーインク組成物および水性ポリマーを含む組成物は、記録媒体において説明したものと同様のカラーインク組成物および水性ポリマー含有組成物が用いられる。また、支持体については、インクジェット記録方法において、記載したのと同様のものが用いられる。
【０１１３】
前記水性ポリマーを含む組成物から構成されるインク受容層の形成方法としては、たとえば、支持体上に、前記水性ポリマーを含む組成物からなる塗工液を塗布してインク受容層を設ける方法や、あるいは前記塗工液に支持体を浸漬する方法等がある。
【０１１４】
塗工液を塗布してインク受容層を形成する方法としては、たとえば、ロールコーティング法、グレードコーティング法、エアナイフコーティング法、ロッドバーコーティング法、グラビアコーティング法、コンマコーティング法、ダイコーティング法、スライドリップ法、エクストルージョン法等の方法が挙げられる。インク受容層の坪量［インク受容層を形成するための塗工液の塗布量（固形分換算）］は、適宜決定されてよいが、一般的には、５〜２５０ｇ／ｍ2程度が好ましい。
【０１１５】
このように塗布した水性ポリマー含有組成物を適宜乾燥させることによりインク受容層が得られる。
（記録物）
本発明によれば、前述したインクセット、記録方法、記録材料セット、又は記録媒体を使用して、記録媒体に印刷画像が形成されてなる記録物が提供される。本発明の記録物は、前述したインクセット、前記記録方法（第１の記録方法、第２の記録方法）、前記記録材料セット又は記録媒体を使用してなるものであるため、光沢ムラが抑制され、均一な光沢感のある記録物表面（印刷画像）を有するものである。
【０１１６】
【実施例】
以下、実施例によって本発明を具体的に説明するが、これらは本発明の範囲を何等限定するものではない。
インクセット及びインクジェット記録方法
インクジェット記録用プリンタＰＭ−８００Ｃ（セイコーエプソン（株）製）に、複数のカラーインク組成物（イエロー、マゼンタ、シアン及びブラックの全４色）と一のクリアインク組成物とを搭載した。尚、このプリンタは、６種のインク組成物を使用できるものでそのうち５種のインク組成物として、４種の前記カラーインク組成物と一の前記クリアインク組成物を用い、残り１種のインク組成物分は使用しなかった。このプリンタを用い、プリンタドライバで印刷設定モードを推奨設定の“きれい”モードとして、記録媒体としてのＰＭ写真用紙（セイコーエプソン（株）製）上に、各カラーインク組成物とクリアインク組成物との組み合わせ毎に５０ｍｍ×５０ｍｍ領域のベタを印刷した。この際、プリンタヘッドから、カラーインク組成物とクリアインク組成物とを同一処理時に吐出して印刷画像を形成した。
印刷パターンは、イエローインク組成物、マゼンタインク組成物、シアンインク組成物及びブラックインク組成物それぞれとクリアインク組成物との組み合わせにより画像〔それぞれ、イエロー（Ｙ）画像、マゼンタ（Ｍ）画像、シアン（Ｃ）画像及びブラック（Ｂｋ）画像〕を形成するに際し、各カラーインク組成物及びクリアインク組成物の両インクｄｕｔｙ（単位；％）を下記に記載のように調整し（１０パターン）、各色毎に、種々のインクｄｕｔｙに対応する複数の印刷画像を形成した。
【０１１７】
0003912212.tif 000002
さらに、イエローインク組成物とマゼンタインク組成物とクリアインク組成物とからレッド（Ｒ）画像を形成し、イエローインク組成物とシアンインク組成物とクリアインク組成物とからグリーン（Ｇ）画像を形成し、マゼンタインク組成物とシアンインク組成物とクリアインク組成物とからブルー（Ｂ）画像を形成した。印刷方法は、前記のY、Ｍ、Ｃ及びＢｋ画像を形成する場合と同様に行ない、また、印刷パターンも、前記と同様に１０パターンとした。この際、２種のカラーインク組成物における両カラーインク組成物のインクｄｕｔｙそれぞれが、全カラーインク組成物のインクｄｕｔｙの半分で両者同一となるように、５％＋５％（合計１０％）、…、４５％＋４５％（合計９０％）、５０％＋５０％（合計１００％）のようにした。
（実施例１及び２、比較例１）
実施例１及び２並びに比較例１の各インクセットを構成するカラーインク組成物及びクリアインク組成物の配合組成を、それぞれ表１、表２及び表３に示す。
【０１１８】
【表１】
0003912212.tif 000003
【０１１９】
【表２】
0003912212.tif 000004
【０１２０】
【表３】
0003912212.tif 000005
【０１２１】
（比較例２）
比較例２のインクセットは、クリアインクを使用しない以外は比較例１と同様のもの、即ち、複数のカラーインク組成物のみからなるインクセットとした。この比較例２のインクセットについては、カラーインク組成物のインクｄｕｔｙが１００％となるように調整した各画像を形成した。
（光沢ムラの評価）
得られた各色印刷画像の各インクｄｕｔｙ毎の、６０°鏡面光沢度を光沢計ＰＧ−１Ｍ（日本電色工業株式会社製）により測定した。その後、各色印刷画像において、各インクｄｕｔｙにより形成したそれぞれの画像の光沢度のうち、最大値と最小値とから、同色の異なるインクｄｕｔｙ間での光沢度比（最大値／最小値）（この比の値を「光沢度比１」と称する。）を算出し、以下の基準で光沢ムラを評価した。
A: 光沢度比が1.0以上1.3未満
B: 光沢度比が1.3以上1.5未満
C: 光沢度比が1.5以上
また、インクｄｕｔｙ毎に形成した各画像の光沢度のうちの最大値を、全ての色の印刷画像において決定し、これらの中で更に最大のものと最小のものを決定し、その値から、異色間での光沢度比（最大値／最小値）（この比の値を「光沢度比２」と称する。）を算出し、以下の基準で光沢ムラを評価した。
A: 光沢度比が1.0以上1.2未満
B: 光沢度比が1.2以上1.5未満
C: 光沢度比が1.5以上
実施例１、２及び比較例１、２の各インクセットにより形成した印刷画像の光沢ムラの評価結果（光沢度比１及び２）を表４に併せて示す。
【０１２２】
【表４】
0003912212.tif 000006
【０１２３】
表４の結果から明らかなように、本発明のインクセット（実施例１及び２）により画像を形成した場合には、同色の異なるインクｄｕｔｙ間での光沢度比を低減できると共に、異色間での光沢度比をも低減でき、印刷画像の光沢ムラを抑制する効果に優れることが判る。その結果、本発明のインクセットによれば、同一の記録物において、均一な光沢感のある画像を得ることが可能となることが明らかである。
【０１２４】
インクジェット記録方法、記録媒体および記録材料セット
＜支持体の製造＞
広葉樹晒クラフトパルプ（LBKP）と針葉樹晒クラフトパルプ（NBKP）を１：１の割合で配合し、カナディアン  スタンダード  フリーネスで３００ｍｌになるまで叩解し、パルプスラリーを調製した。これにサイズ剤としてアルキルケテンダイマーを対パルプ０．５重量％、強度剤としてポリアクリルアミドを対パルプ１．０重量％、カチオン化澱粉を対パルプ２．０重量％、ポリアミドエピクロロヒドリン樹脂を対パルプ０．５重量％添加し、水で希釈して１％スラリーとした。このスラリーを長網抄紙機で秤量１３０ｇ／ｍ2になるように抄造し、ポリオレフィン樹脂被覆紙の原紙とした。抄造した原紙に、低密度ポリエチレン７０重量部と高密度ポリエチレン２０重量部と酸化チタン１０重量部からなる樹脂組成物を、３２０℃で溶融し、塗布量が２７ｇ／ｍ2になるように押出しコーティングし、微粗面加工されたクーリングロールを用いて押出被覆した。引き続き、基紙の裏面に、高密度ポリエチレン樹脂７０重量部と、低密度ポリエチレン樹脂３０重量部とからなる樹脂組成物を、同様にして、塗布量が２５ｇ／ｍ2になるように押出被覆した。このようにして、支持体として樹脂被覆紙を得た。
＜記録媒体の製造＞
上記支持体に下記組成のインク受容層塗布液をスライドビード塗布装置で塗布し、乾燥した。下記に示すインク受容層塗布液は、気相法シリカが９重量％の固形分濃度になるように水で調製した。これらの塗布液を、気相法シリカの塗布量が固形分で１８ｇ／ｍ2となるように塗布し、乾燥することにより、記録媒体を作製した。
＜印刷方法、印刷パターン＞
印刷方法は、記録媒体として上記のようにして作成した記録媒体またはＰＭ写真用紙（セイコーエプソン（株）製）を用い、インクジェット記録用プリンタＰＭ−８００Ｃ（セイコーエプソン（株）製）に、クリアインク組成物を搭載しなかった以外は、インクセット及びインクセットを用いたインクジェット記録方法の実施例と同様に印刷画像を形成した。また、印刷パターンも、前記と同様に１０パターンとした。
なお、レッド（Ｒ）画像、グリーン（Ｇ）画像、ブルー（Ｂ）画像は、クリアインク組成物を用いなかった以外は、前記のY、Ｍ、Ｃ及びＢｋ画像を形成する場合と同様に印刷を行なった。また、印刷パターンも、前記と同様に１０パターンとした。
（実施例３〜４および比較例３）
実施例３及び４並びに比較例３では、それぞれ、下記の組成を有する塗工液１、塗工液２および塗工液３を用いた。また、実施例３及び４並びに比較例３の各インクを構成するカラーインク組成物の配合組成を、それぞれ表５、表６及び表７に示す。
0003912212.tif 000007
【０１２５】
【表５】
0003912212.tif 000008
【０１２６】
【表６】
0003912212.tif 000009
【０１２７】
【表７】
0003912212.tif 000010
【０１２８】
（比較例４）
比較例４では、実施例３と同様の複数のカラーインク組成物を用いた。また、記録媒体として、PM写真用紙（セイコーエプソン（株）製）を用い印刷を行った。
（光沢ムラの評価）
得られた各色印刷画像の各インクｄｕｔｙ毎の、６０°鏡面光沢度を光沢計ＰＧ−１Ｍ（日本電色工業株式会社製）により測定した。その後、各色印刷画像において、各インクｄｕｔｙにより形成したそれぞれの画像の光沢度のうち、最大値と最小値とから、同色の異なるインクｄｕｔｙ間での光沢度比（最大値／最小値）（この比の値を「光沢度比１」と称する。）を算出し、以下の基準で光沢ムラを評価した。
A: 光沢度比が1.0以上1.3未満
B: 光沢度比が1.3以上1.5未満
C: 光沢度比が1.5以上
また、インクｄｕｔｙ毎に形成した各画像の光沢度のうちの最大値を、全ての色の印刷画像において決定し、これらの中で更に最大のものと最小のものを決定し、その値から、異色間での光沢度比（最大値／最小値）（この比の値を「光沢度比２」と称する。）を算出し、以下の基準で光沢ムラを評価した。
A: 光沢度比が1.0以上1.2未満
B: 光沢度比が1.2以上1.5未満
C: 光沢度比が1.5以上
実施例３、４及び比較例３、４により形成した印刷画像の光沢ムラの評価結果（光沢度比１及び２）を表８に併せて示す。
（実施例５）
実施例１のインクセットを用いて、あらかじめ、クリアインク組成物のみをＰＭ写真用紙上に、インクｄｕｔｙが４０％になるようにして、吐出して乾燥した。その後、このように、クリアインク組成物であらかじめ処理されたＰＭ写真用紙上に、実施例１のインクセットのカラーインク組成物のみを用いて、実施例１と同様の方法で印刷画像を形成した。なお、印刷パターンも、実施例１と同様に１０パターンとし、同様の基準で評価を行った。
【０１２９】
結果を表８に示す。
【０１３０】
【表８】
0003912212.tif 000011
【０１３１】
表８の結果から明らかなように、本発明の記録方法（実施例３〜５）により画像を形成した場合には、同色の異なるインクｄｕｔｙ間での光沢度比を低減できると共に、異色間での光沢度比をも低減でき、印刷画像の光沢ムラを抑制する効果に優れることが判る。その結果、本発明の記録方法、記録媒体および記録材料セットによれば、同一の記録物において、均一な光沢感のある記録物表面（画像）を得ることが可能となることが明らかである。
【０１３２】
【発明の効果】
本発明のインクセットは、印刷画像の光沢ムラを抑制する効果に優れ、均一な光沢感のある画像を得ることのできるものである。
【０１３３】
また、本発明の記録方法、記録材料セット、および記録媒体を用いることでも、印刷画像の光沢ムラを抑制することができ、均一な光沢感のある画像を得ることができる。